(57)【要約】    【課題】プラスチック基材に、上塗り塗料を静電塗装するために十分な導電性を有し、しかも高明度の塗膜を形成できる白色導電性プライマー塗料を提供すること。    【解決手段】（ａ）特定塩素化率の塩素化ポリオレフィン樹脂を含む樹脂成分、（ｂ）酸化錫、アンチモンドープ酸化錫等の導電性金属酸化物被覆マイカ顔料、並びに（ｃ）二酸化チタン粒子表面に、酸化錫及びリンを含む導電層を有し、原子価３以下の金属元素含有量が、下記（Ａ）として０．１以下である白色導電性二酸化チタン粉末を含有する白色導電性プライマー塗料、（Ａ）＝（Ｍ1）×（４−ｎ1）＋…＋（ＭX）×（４−ｎX）（ここで、Ｍ1、…、ＭXは当該粉末中のＳｎに対する原子価３以下の金属元素の各原子比、ｎ1、…、ｎXは該金属元素の各価数で、ＭX、ｎXのＸは前記金属元素の数で１以上の自然数。）。【選択図】なし。【特許請求の範囲】
【請求項１】
（ａ）塩素化率が１０〜３５重量％である塩素化ポリオレフィン樹脂を含む樹脂成分１００重量部、
（ｂ）酸化錫、アンチモンドープ酸化錫（ＡＴＯ）、錫ドープ酸化インジウム（ＩＴＯ）、フッ素ドープ酸化錫（ＦＴＯ）、リンドープ酸化錫、アンチモン酸亜鉛、インジウムドープ酸化亜鉛、酸化ルテニウム、酸化レニウム、酸化銀、酸化ニッケル及び酸化銅からなる群より選ばれる少なくとも１種の導電性金属酸化物でマイカの表面を被覆した顔料１〜１５０重量部、並びに
（ｃ）二酸化チタン粒子表面に、酸化錫及びリンを含む導電層を有し、且つ不純物としての原子価３以下の金属元素の含有量が、下記式（１）で求められる（Ａ）として０．１以下である白色導電性二酸化チタン粉末１〜１５０重量部を含有することを特徴とする白色導電性プライマー塗料、
式（１）：（Ａ）＝（Ｍ1）×（４−ｎ1）＋（Ｍ2）×（４−ｎ2）＋（Ｍ3）×（４−ｎ3）＋（Ｍ4）×（４−ｎ4）＋…＋（ＭX）×（４−ｎX）
（ここで、Ｍ1、Ｍ2、Ｍ3、Ｍ4、…、ＭXは、白色導電性二酸化チタン粉末中の酸化錫のＳｎに対する原子価３以下の金属元素のそれぞれの原子比であり、ｎ1、ｎ2、ｎ3、ｎ4、…、ｎXは、Ｍ1、Ｍ2、Ｍ3、Ｍ4、…、ＭXの原子比を有する金属元素のそれぞれの価数を示し、ＭX、ｎXのＸは、白色導電性二酸化チタン粉末に含まれる前記金属元素の数を示し、１以上の自然数をとり得る。）。
【請求項２】
白色導電性二酸化チタン粉末（ｃ）において導電層を形成する酸化錫の被覆量が、二酸化チタンの表面積１ｍ2当り、ＳｎＯ2として０．０３〜０．３ｇの範囲である請求項１に記載の白色導電性プライマー塗料。
【請求項３】
白色導電性二酸化チタン粉末（ｃ）において導電層に含まれるリンの含有量が、酸化錫に対して、Ｐ／Ｓｎ原子比で０．１０〜０．５０の割合である請求項１に記載の白色導電性プライマー塗料。
【請求項４】
白色導電性二酸化チタン粉末（ｃ）において二酸化チタンに含まれる不純物としての原子価３以下の金属元素の含有量が、下記式（２）で求められる（Ｂ）として０．０２以下である請求項１に記載の白色導電性プライマー塗料、
式（２）：（Ｂ）＝（Ｍ´1）×（４−ｎ´1）＋（Ｍ´2）×（４−ｎ´2）＋（Ｍ´3）×（４−ｎ´3）＋（Ｍ´4）×（４−ｎ´4）＋…＋（Ｍ´Y）×（４−ｎ´Y）
（ここで、Ｍ´1、Ｍ´2、Ｍ´3、Ｍ´4、…、Ｍ´Yは、二酸化チタンのＴｉに対する原子価３以下の金属元素のそれぞれの原子比であり、ｎ´1、ｎ´2、ｎ´3、ｎ´4、…、ｎ´Yは、Ｍ´1、Ｍ´2、Ｍ´3、Ｍ´4、…、Ｍ´Yの原子比を有する金属元素のそれぞれの価数を示し、Ｍ´Y、ｎ´YのＹは、二酸化チタンに含まれる前記金属元素の数を示し、１以上の自然数をとり得る）。
【請求項５】
さらに、（ｄ）白色顔料２００重量部以下を含有する請求項１〜４のいずれか１項に記載の白色導電性プライマー塗料。
【請求項６】
プラスチック基材に塗装し、乾燥又は硬化して得られる塗膜が、ＪＩＳ  Ｚ  ８７２９に規定されるＬ*ａ*ｂ*表色系に基づく明度（Ｌ*値）として８０以上の塗膜である請求項１〜５のいずれか１項に記載の白色導電性プライマー塗料。
【請求項７】
プラスチック基材に塗装し、乾燥又は硬化して得られる塗膜の表面電気抵抗値が、１０9Ω／□未満である請求項１〜６のいずれか１項に記載の白色導電性プライマー塗料。
【請求項８】
(1)プラスチック基材に、請求項１に記載の白色導電性プライマー塗料を乾燥膜厚が1０〜４５μｍ程度となるように塗装し、セッティング又は予備加熱する工程、
(2)着色ベース塗料を乾燥膜厚が５〜３０μｍ程度となるように静電塗装する工程、
(3)クリヤ塗料を乾燥膜厚が１０〜４０μｍ程度となるように静電塗装する工程、次いで
(4)上記プライマー塗料、着色ベース塗料及びクリヤ塗料からなる３層塗膜を同時に加熱して焼付ける３コート１ベークによる複層塗膜形成方法。
【請求項９】
(1)プラスチック基材に、請求項１に記載の白色導電性プライマー塗料を乾燥膜厚が1０〜４５μｍ程度となるように塗装し、加熱硬化する工程、
(2)着色ベース塗料を乾燥膜厚が５〜３０μｍ程度となるように静電塗装する工程、
(3)クリヤ塗料を乾燥膜厚が１０〜４０μｍ程度となるように静電塗装する工程、次いで
(4)上記着色ベース塗料及びクリヤ塗料からなる２層塗膜を同時に加熱して焼付ける３コート２ベークによる複層塗膜形成方法。
【発明の詳細な説明】
【技術分野】
【０００１】
本発明は、白色導電性プライマー塗料に関する。
【背景技術】
【０００２】
従来、自動車用バンパー等のプラスチック基材の塗装は、エアースプレー、エアレススプレーなどの吹き付け塗装によって行われていたが、省エネルギーや有害物の環境への排出を少なくするため、塗着効率の優れた静電塗装が多く採用されるようになってきた。
【０００３】
プラスチック基材は一般に電気抵抗値が高いため（通常１０12〜１０16Ω／□程度）、静電塗装によってプラスチック表面に塗料を直接塗装することは極めて困難である。そのため、通常は、プラスチック基材自体又はその表面に、表面電気抵抗値が１０9Ω／□未満となるように導電性を付与した後、静電塗装が行われている。
【０００４】
例えば、プラスチック基材に塗料を静電塗装するにあたり、該基材に導電性を付与するべく、事前に導電性プライマー塗料が塗装される。この導電性プライマー塗料としては、通常、樹脂成分と導電性フィラーを含有する塗料が使用されている。
【０００５】
従来、上記導電性フィラーとしては、導電カーボン、金属、導電性金属酸化物などの粒子が利用されている。また、導電性フィラーの粒子形状としては、通常、粉末状、針状、繊維状又は球状のものが使用されている。
【０００６】
しかし、上記従来の導電性フィラーを用いた場合は、一般的に、プライマー塗膜が低明度になり、高明度の上塗り塗膜の白色度や淡彩色の色調を損なうという問題点があった。
【０００７】
上記問題点を解決し得る導電性フィラーとして、二酸化チタン粒子表面に、リンをドープした酸化錫を用いて形成した、リンを０．１〜１０重量％含む酸化錫の被覆層を有する白色導電性二酸化チタン粉末を、塗料に使用できることが公知である（特許文献１参照）。
【０００８】
しかし、上記白色導電性二酸化チタン粉末は、二酸化チタン粒子表面上に良好な導電性を有する層を形成し難いという問題があった。そのため、この粉末を導電性フィラーとして添加した白色導電性プライマー塗料を塗装して得られた塗膜は、安定した導電性が得られず、該塗膜の静電塗装適性が十分ではなかった。また、該塗膜の導電性を向上させるため、該二酸化チタン粉末のプライマー塗料への添加量を増加すると塗料中での分散性が不十分となって、塗膜の仕上がり性が低下するという問題があった。
【０００９】
また、二酸化チタン、酸化アルミニウム、二酸化ケイ素、酸化亜鉛、硫酸バリウム、酸化ジルコニウム、チタン酸アルカリ金属塩、白雲母等の白色無機顔料粒子表面を、下層が二酸化錫層、上層が二酸化錫を含む酸化インジウム層の二重の導電層で被覆した白色導電性粉末と樹脂とを含む白色導電性樹脂組成物が公知である（特許文献２参照）。しかし、かかる白色導電性粉末を用いた樹脂組成物では、その塗膜上に、有機溶剤系上塗り塗料をウェットオンウェットで塗装した場合、上塗り塗膜から浸透してくる有機溶剤により、プライマー塗膜が膨潤して、導電経路が切断されて静電塗装ができなくなることがあるという問題があった。
【特許文献１】特許第３３５７１０７号公報
【特許文献２】特開平７−１４４３０号公報
【発明の開示】
【発明が解決しようとする課題】
【００１０】
本発明の目的は、プラスチック基材に、その塗膜上に上塗り塗料を静電塗装するために十分な導電性を有し、しかも高明度の塗膜を形成できる白色導電性プライマー塗料を提供することにある。
【課題を解決するための手段】
【００１１】
本発明者は、前記特許文献２の白色導電性二酸化チタン粉末において、二酸化チタン粒子表面上に良好な導電性を有する層を形成し難い原因を種々検討した結果、原料の二酸化チタン粒子に不純物として含まれる原子価３以下の金属元素が、導電層であるリン含有酸化錫被覆層形成時の焼成により該被覆層に拡散して導電性を低下させること、又導電層中に元々不純物として含まれる原子価３以下の金属元素も、導電性を低下させることを見出した。
【００１２】
本発明者は、上記知見を踏まえた上で、プラスチック基材に十分な導電性を有し、且つ高明度の塗膜を形成できる白色導電性プライマー塗料を開発すべく、鋭意研究した。その結果、特定の塩素化ポリオレフィン樹脂に、特定の導電性金属酸化物でマイカの表面を被覆した顔料と、不純物としての原子価３以下の金属元素が特定量以下である白色導電性二酸化チタン粉末とを、導電性フィラーとして、特定割合で配合したプライマー塗料によれば、プラスチック基材に、十分な導電性を安定して付与できることにより、その塗膜上に塗着効率が高く環境への負荷が少ない静電塗装が可能であり、しかもその塗膜は高明度即ち高白色度であることを見出した。
【００１３】
本発明者は、かかる新知見に基づいて、更に種々検討を重ねた結果、本発明を完成するに至った。
【００１４】
本発明は、以下の白色導電性プライマー塗料及びそれを用いた複層塗膜形成方法に係るものである。
【００１５】
１．（ａ）塩素化率が１０〜３５重量％である塩素化ポリオレフィン樹脂を含む樹脂成分１００重量部、並びに
（ｂ）酸化錫、アンチモンドープ酸化錫（ＡＴＯ）、錫ドープ酸化インジウム（ＩＴＯ）、フッ素ドープ酸化錫（ＦＴＯ）、リンドープ酸化錫、アンチモン酸亜鉛、インジウムドープ酸化亜鉛、酸化ルテニウム、酸化レニウム、酸化銀、酸化ニッケル及び酸化銅からなる群より選ばれる少なくとも１種の導電性金属酸化物でマイカの表面を被覆した顔料１〜１５０重量部、並びに
（ｃ）二酸化チタン粒子表面に、酸化錫及びリンを含む導電層を有し、且つ不純物としての原子価３以下の金属元素の含有量が、下記式（１）で求められる（Ａ）として０．１以下である白色導電性二酸化チタン粉末１〜１５０重量部を含有することを特徴とする白色導電性プライマー塗料、
式（１）：（Ａ）＝（Ｍ1）×（４−ｎ1）＋（Ｍ2）×（４−ｎ2）＋（Ｍ3）×（４−ｎ3）＋（Ｍ4）×（４−ｎ4）＋…＋（ＭX）×（４−ｎX）
（ここで、Ｍ1、Ｍ2、Ｍ3、Ｍ4、…、ＭXは、白色導電性二酸化チタン粉末中の酸化錫のＳｎに対する原子価３以下の金属元素のそれぞれの原子比であり、ｎ1、ｎ2、ｎ3、ｎ4、…、ｎXは、Ｍ1、Ｍ2、Ｍ3、Ｍ4、…、ＭXの原子比を有する金属元素のそれぞれの価数を示し、ＭX、ｎXのＸは、白色導電性二酸化チタン粉末に含まれる前記金属元素の数を示し、１以上の自然数をとり得る。）。
【００１６】
２．白色導電性二酸化チタン粉末（ｃ）において導電層を形成する酸化錫の被覆量が、二酸化チタンの表面積１ｍ2当り、ＳｎＯ2として０．０３〜０．３ｇの範囲である上記項１に記載の白色導電性プライマー塗料。
【００１７】
３．白色導電性二酸化チタン粉末（ｃ）において導電層に含まれるリンの含有量が、酸化錫に対して、Ｐ／Ｓｎ原子比で０．１０〜０．５０の割合である上記項１に記載の白色導電性プライマー塗料。
【００１８】
４．白色導電性二酸化チタン粉末（ｃ）において二酸化チタンに含まれる不純物としての原子価３以下の金属元素の含有量が、下記式（２）で求められる（Ｂ）として０．０２以下である上記項１に記載の白色導電性プライマー塗料、
式（２）：（Ｂ）＝（Ｍ´1）×（４−ｎ´1）＋（Ｍ´2）×（４−ｎ´2）＋（Ｍ´3）×（４−ｎ´3）＋（Ｍ´4）×（４−ｎ´4）＋…＋（Ｍ´Y）×（４−ｎ´Y）
（ここで、Ｍ´1、Ｍ´2、Ｍ´3、Ｍ´4、…、Ｍ´Yは、二酸化チタンのＴｉに対する原子価３以下の金属元素のそれぞれの原子比であり、ｎ´1、ｎ´2、ｎ´3、ｎ´4、…、ｎ´Yは、Ｍ´1、Ｍ´2、Ｍ´3、Ｍ´4、…、Ｍ´Yの原子比を有する金属元素のそれぞれの価数を示し、Ｍ´Y、ｎ´YのＹは、二酸化チタンに含まれる前記金属元素の数を示し、１以上の自然数をとり得る）。
【００１９】
５．さらに、（ｄ）白色顔料２００重量部以下を含有する上記項１〜４のいずれか１項に記載の白色導電性プライマー塗料。
【００２０】
６．プラスチック基材に塗装し、乾燥又は硬化して得られる塗膜が、ＪＩＳ  Ｚ  ８７２９に規定されるＬ*ａ*ｂ*表色系に基づく明度（Ｌ*値）として８０以上の塗膜である上記項１〜５のいずれか１項に記載の白色導電性プライマー塗料。
【００２１】
７．プラスチック基材に塗装し、乾燥又は硬化して得られる塗膜の表面電気抵抗値が、１０9Ω／□未満である上記項１〜６のいずれか１項に記載の白色導電性プライマー塗料。
【００２２】
８．(1)プラスチック基材に、上記項１に記載の白色導電性プライマー塗料を乾燥膜厚が1０〜４５μｍ程度となるように塗装し、セッティング又は予備加熱する工程、
(2)着色ベース塗料を乾燥膜厚が５〜３０μｍ程度となるように静電塗装する工程、
(3)クリヤ塗料を乾燥膜厚が１０〜４０μｍ程度となるように静電塗装する工程、次いで
(4)上記プライマー塗料、着色ベース塗料及びクリヤ塗料からなる３層塗膜を同時に加熱して焼付ける３コート１ベークによる複層塗膜形成方法。
【００２３】
９．(1)プラスチック基材に、上記項１に記載の白色導電性プライマー塗料を乾燥膜厚が1０〜４５μｍ程度となるように塗装し、加熱硬化する工程、
(2)着色ベース塗料を乾燥膜厚が５〜３０μｍ程度となるように静電塗装する工程、
(3)クリヤ塗料を乾燥膜厚が１０〜４０μｍ程度となるように静電塗装する工程、次いで
(4)上記着色ベース塗料及びクリヤ塗料からなる２層塗膜を同時に加熱して焼付ける３コート２ベークによる複層塗膜形成方法。
【発明の効果】
【００２４】
本発明の白色導電性プライマー塗料によれば、以下の如き格別な効果が得られる。
【００２５】
(1)導電性フィラーとして、特定の導電性金属酸化物でマイカの表面を被覆した顔料（以下、「導電性金属酸化物被覆マイカ顔料」と言うことがある。）（ｂ）及び二酸化チタン粒子表面に安定した導電層を有している白色導電性二酸化チタン粉末（ｃ）を、それぞれ特定量含有する本発明白色導電性プライマー塗料によれば、表面電気抵抗値が１０9Ω／□未満である塗膜を、容易に形成することができる。
【００２６】
従って、該塗膜上に、例えば、着色塗料又は／及びクリヤ塗料等の上塗り塗料の静電塗装が可能となり、省エネルギーや有害物の環境への排出の低減を達成することができる。
【００２７】
(2)導電性フィラーとして、導電性金属酸化物被覆マイカ顔料（ｂ）と白色導電性二酸化チタン粉末（ｃ）とを併用したことにより、該粉末（ｃ）のプライマー塗料への配合量を減少させても、白色導電性プライマー塗膜の導電経路を確保できる。従って、該粉末（ｃ）の配合量を減少させることによって、プライマー塗料中での導電性フィラー全体の分散性を向上せしめることができ、これにより塗膜の仕上がり性の低下を防止できる。
【００２８】
(3)また、該プライマー塗膜上に、有機溶剤系上塗り塗料をウェットオンウェットで塗装した場合に、上塗り塗膜から浸透してくる有機溶剤により、プライマー塗膜が膨潤したとしても、該粉末（ｃ）の粒子間に、導電性金属酸化物粒子でマイカの表面を被覆した顔料（ｂ）が入り込んで、導電経路が確保できることから、塗膜の導電性が安定している。
【００２９】
(4)更に、本発明白色導電性プライマー塗料は、導電性金属酸化物被覆マイカ顔料（ｂ）及び白色導電性二酸化チタン粉末（ｃ）を含有していることにより、高明度の塗膜、例えば、ＪＩＳ  Ｚ  ８７２９に規定されるＬ*ａ*ｂ*表色系に基づく明度（Ｌ*値）として８０以上という白色度が高い塗膜を形成できる。従って、該プライマー塗料の塗膜上に、着色塗料又は／及びクリヤ塗料等の上塗り塗料を静電塗装して得られる上塗り塗膜を明るい色調にすることができる。
【発明を実施するための最良の形態】
【００３０】
白色導電性プライマー塗料
本発明の白色導電性プライマー塗料は、プラスチック基材に、直接塗装するために好適な塗料であり、高い導電性と高い明度を有する塗膜を形成することができるものである。
【００３１】
従って、該プライマー塗料の塗膜上に、上塗り塗料を静電塗装によって好適に塗装でき、又その上塗り塗膜を明るい色調にすることができる。
【００３２】
本発明の白色導電性プライマー塗料は、（ａ）塩素化率が１０〜３５重量％である塩素化ポリオレフィン樹脂を含む樹脂成分、（ｂ）酸化錫、アンチモンドープ酸化錫（ＡＴＯ）、錫ドープ酸化インジウム（ＩＴＯ）、フッ素ドープ酸化錫（ＦＴＯ）、リンドープ酸化錫、アンチモン酸亜鉛、インジウムドープ酸化亜鉛、酸化ルテニウム、酸化レニウム、酸化銀、酸化ニッケル及び酸化銅からなる群より選ばれる少なくとも１種の導電性金属酸化物粒子でマイカの表面を被覆した顔料、並びに（ｃ）二酸化チタン粒子表面に、酸化錫及びリンを含む導電層を有し、不純物としての原子価３以下の金属元素の含有量が、前記式（１）で求められる（Ａ）として０．１以下である白色導電性二酸化チタン粉末を、それぞれ特定量含有する水性塗料又は有機溶剤系塗料である。
【００３３】
塩素化ポリオレフィン樹脂を含む樹脂成分（ａ）
白色導電性プライマー塗料の樹脂成分としては、塩素化ポリオレフィン樹脂又は該樹脂と改質樹脂とを併用した樹脂成分を用いる。即ち、該樹脂成分としては、塗膜の付着性の向上の観点から、塩素化ポリオレフィン樹脂を用いることが必要であるが、塩素化ポリオレフィン樹脂に、塗膜の柔軟性や剛直性を調整したり、造膜性を改良したりするための改質樹脂を併用することもできる。
【００３４】
塩素化ポリオレフィン樹脂は、ポリオレフィンの塩素化物であって、基体となるポリオレフィンとしては、例えば、エチレン、プロピレン、ブテン、メチルブテン、イソプレン等から選ばれる少なくとも１種のオレフィン類のラジカル単独重合体又は共重合体、及び該オレフィン類と酢酸ビニル、ブタジエン、アクリル酸エステル、メタクリル酸エステルなどとのラジカル共重合体が挙げられる。塩素化ポリオレフィンは、一般に、３０，０００〜２００，０００程度、特に５０，０００〜１５０，０００程度の範囲内の重量平均分子量を有することができ、また、塩素化率は、１０〜３５重量％程度の範囲内である。
【００３５】
塩素化率が１０〜３５重量％程度の範囲内であれば、溶剤への溶解性が低下しないのでスプレー塗装時の微粒化が十分であり、又塗膜の耐溶剤性が低下することもない。
【００３６】
塩素化ポリオレフィン樹脂としては、特に、塩素化ポリエチレン、塩素化ポリプロピレン、塩素化エチレン−プロピレン共重合体、塩素化エチレン−酢酸ビニル共重合体などが好適である。また、塩素化ポリオレフィンに重合性モノマーをグラフト重合させたものも使用することができる。
【００３７】
上記グラフト重合させる重合性モノマーとして、例えば、（メタ）アクリル酸アルキルエステル、（メタ）アクリル酸アルコキシアルキルエステル、グリシジル（メタ）アクリレート、グリシジル（メタ）アクリレートとモノカルボン酸との付加物、ヒドロキシアルキル（メタ）アクリレート、アクリル酸、メタクリル酸などが挙げられる。これらの重合性モノマーの使用量は、ゲル化を起こさない範囲であれば、特に制限されないが、通常、塩素化ポリオレフィンに対して１０〜８０重量％程度であるのが好ましく、３０〜６０重量％程度であるのがより好ましい。
【００３８】
また、本発明プライマー塗料が水性塗料である場合には、塩素化ポリオレフィン樹脂に水分散性を付与するために、塩素化ポリオレフィンに、重合性不飽和ジカルボン酸又はその無水物のような親水性モノマーの少なくとも１種を既知の方法によりグラフト重合させることもできる。
【００３９】
重合性不飽和ジカルボン酸又はその無水物は、１分子中に１個の重合性不飽和結合と２個以上のカルボキシル基、又はその無水基を有する化合物であり、例えば、マレイン酸及びその無水物、イタコン酸及びその無水物、シトラコン酸及びその無水物などが挙げられる。これらの親水性モノマーの使用量は、塩素化ポリオレフィンに対して１０〜９０重量％程度であるのが好ましく、３０〜８０重量％程度であるのがより好ましい。
【００４０】
塩素化ポリオレフィン樹脂への上記モノマーのグラフト重合は、それ自体既知の方法により行うことができる。重合性不飽和ジカルボン酸又はその無水物を上記使用量で用いて得られる変性塩素化ポリオレフィンは、通常、ケン化価が１０〜６０ｍｇＫＯＨ／ｇ程度、特に２０〜５０ｍｇＫＯＨ／ｇ程度の範囲内となる。
【００４１】
上記の如くして重合性不飽和ジカルボン酸又はその無水物がグラフト重合された塩素化ポリオレフィン樹脂は、水溶化又は水分散化のために、その分子中に含まれるカルボキシル基の一部又は全部をアミン化合物で中和することが好ましい。
【００４２】
アミン化合物としては、例えば、トリエチルアミン、トリブチルアミン、ジメチルエタノールアミン、トリエタノールアミンなどの３級アミン；ジメチルアミン、ジブチルアミン、ジエタノールアミンなどの１級アミンなどが挙げられる。水溶化又は水分散化のために、これらのアミン化合物と共に界面活性剤を併用することも可能である。
【００４３】
白色導電性プライマー塗料の樹脂成分において、塩素化ポリオレフィン樹脂に、塗膜の柔軟性や剛直性を調整したり、造膜性を改良したりするための改質樹脂を併用することができる。かかる改質樹脂としては、例えば、アクリル樹脂、ポリエステル樹脂、ポリウレタン樹脂等を使用することができる。改質樹脂を併用する場合の使用割合は、通常、塩素化ポリオレフィン１００重量部に対して、１０〜５０重量部程度とするのが適当である。
【００４４】
上記改質樹脂であるアクリル樹脂としては、水酸基含有アクリル樹脂を好適に使用することができる。また、本発明プライマー塗料が水性塗料である場合には、水への溶解性乃至分散性、架橋性等のために、該アクリル樹脂が水酸基と共にカルボキシル基を有することが好ましい。
【００４５】
水酸基含有アクリル樹脂は、水酸基含有単量体、（メタ）アクリル酸アルキルエステル系単量体及び必要に応じてその他の単量体を、既知の重合方法、例えば溶液重合法等により、重合することにより得ることができる。
【００４６】
水酸基含有単量体は、水酸基及び重合性不飽和基を有する化合物であり、例えば、ヒドロキシエチル（メタ）アクリレート、ヒドロキシプロピル（メタ）アクリレート、ヒドロキシブチル（メタ）アクリレート等の（メタ）アクリル酸と炭素数２〜１０のアルキレングリコールとのモノエステル化物等を挙げることができる。
【００４７】
（メタ）アクリル酸アルキルエステル系単量体としては、例えば、（メタ）アクリル酸メチル、（メタ）アクリル酸エチル、（メタ）アクリル酸プロピル、（メチ）アクリル酸ブチル、（メタ）アクリル酸ヘキシル、（メタ）アクリル酸−２−エチルヘキシル、（メチ）アクリル酸ラウリル、（メタ）アクリル酸ステアリル等の（メタ）アクリル酸と炭素数１〜２０のモノアルコールとのモノエステル化物等を挙げることができる。
【００４８】
その他の単量体としては、水酸基含有単量体及び（メタ）アクリル酸アルキルエステル系単量体以外の、重合性不飽和結合を有する化合物であり、例えば、（メタ）アクリル酸、マレイン酸等のカルボキシル基含有単量体；（メタ）アクリル酸グリシジル等のエポキシ基含有単量体；（メタ）アクリルアミド、アクリロニトリル、スチレン、酢酸ビニル、塩化ビニル等を挙げることができる。
【００４９】
水酸基含有アクリル樹脂は、通常、水酸基価が１０〜１００ｍｇＫＯＨ／ｇ程度、好ましくは５０〜９０ｍｇＫＯＨ／ｇ程度であり、酸価が１０〜１００ｍｇＫＯＨ／ｇ程度、好ましくは３０〜６０ｍｇＫＯＨ／ｇ程度であり、又数平均分子量が２，０００〜１００，０００程度、好ましくは３，０００〜５０，０００程度であるのが適当である。
【００５０】
改質樹脂であるポリエステル樹脂は、通常、多塩基酸と多価アルコールとのエステル化反応によって得ることができる。多塩基酸は１分子中に２個以上のカルボキシル基を有する化合物（無水物を含む）であり、また、多価アルコールは１分子中に２個以上の水酸基を有する化合物であって、それぞれ通常のものを使用することができる。さらに、一塩基酸、高級脂肪酸、油成分などで変性することもできる。
【００５１】
ポリエステル樹脂は水酸基を有することができ、その導入は、２価アルコールと共に３価以上のアルコールを併用することによって行うことができる。また、ポリエステル樹脂には、水酸基と共にカルボキシル基を併有していてもよく、一般に、１，０００〜１００，０００程度、好ましくは１，５００〜７０，０００程度の範囲内の重量平均分子量を有していることが好ましい。
【００５２】
改質樹脂であるポリウレタン樹脂としては、ポリヒドロキシ化合物、ポリイソシアネート化合物、及び１分子中に１個の活性水素を有する化合物を反応させて得られる、１分子中に１個の末端イソシアネート基を有するものを、好適に使用することができる。該ポリウレタン樹脂の数平均分子量は、一般に、４００〜１０，０００程度、好ましくは１，０００〜４，０００程度の範囲内であることが好ましい。
【００５３】
上記ポリヒドロキシ化合物としては、１分子中に少なくとも２個のアルコール性水酸基を有し、数平均分子量が５０〜８，０００程度、特に５０〜６，０００程度の範囲内にあり、且つ水酸基当量が２５〜４，０００程度、特に２５〜３，０００程度の範囲内にあるものを、好適に使用することができる。該化合物としては、例えば、多価アルコール、ポリウレタン樹脂の製造に通常用いられる種々のポリエステルポリオール又はポリエーテルポリオール、及びこれらの混合物などが挙げられる。
【００５４】
ポリイソシアネート化合物は、１分子中にイソシアネート基を２個以上好ましくは２個又は３個有する化合物である。該化合物としては、例えば、脂肪族系ポリイソシアネート化合物、脂環式系ポリイソシアネート化合物、芳香族系ポリイソシアネート化合物等のポリウレタン樹脂の製造に通常用いられるものを、好適に使用できる。
【００５５】
１分子中に１個の活性水素を有する化合物は、上記ポリイソシアネート化合物中のイソシアネート基のブロッキングのために使用されるものであり、例えば、メタノール、エタノール、ジエチレングリコールモノブチルエーテル等の１価アルコール；酢酸、プロピオン酸等の１価のカルボン酸；エチルメルカプタン等の１価チオール；ジエチレントリアミン、モノエタノールアミン等の第１級アミン；ジエチルアミン等の第２級アミン；メチルエチルケトキシム等のオキシム等が挙げられる。
【００５６】
改質樹脂であるポリウレタン樹脂としては、本発明プライマー塗料が水性塗料である場合には、水に溶解又は分散し得る親水性ポリウレタン樹脂を、好適に使用することができる。
【００５７】
親水性ポリウレタン樹脂は、例えば、脂肪族及び／又は脂環式ジイソシアネート、数平均分子量が５００〜５，０００程度のジオール、低分子量ポリヒドロキシル化合物及びジメチロールアルカン酸をワンショット又は多段法により反応させて得られるウレタンプレポリマーを中和後又は中和しながら伸長、乳化することにより得ることができ、特に、製造工程で使用される有機溶剤の一部又は全部を留去してなる平均粒子径が０．００１〜１μｍ程度の自己乳化型ウレタン樹脂の水分散体が好ましい。
【００５８】
ポリウレタン樹脂としては、市販品を使用できる。市販品としては、例えば、「タケラックＷ６１０」（武田薬品工業（株）製、商品名）、「ネオレッツＲ９６０」（ゼネカレジン（株）製、商品名）、「サンプレンＵＸ−５１００Ａ」（三洋化成工業（株）製、商品名）などを使用することもできる。
【００５９】
白色導電性プライマー塗料は、耐水性などの塗膜性能を向上させるために、上記樹脂成分に架橋剤を配合して、熱硬化性塗料として使用することが好ましい。かかる架橋剤としては、未反応のイソシアネート基を有するポリイソシアネート化合物、ポリイソシアネート化合物のイソシアネート基をブロック剤でブロックしたブロック化ポリイソシアネート化合物、メラミン樹脂、エポキシ樹脂、カルボジイミド樹脂、オキサゾリン化合物等を挙げることができる。
【００６０】
未反応のイソシアネート基を有するポリイソシアネート化合物としては、例えば、トリレンジイソシアネート（ＴＤＩ）、４，４’−ジフェニルメタンジイソシアネート（ＭＤＩ）、キシリレンジイソシアネート（ＸＤＩ）、メタキシリレンジイソシアネート（ＭＸＤＩ）などの芳香族ジイソシアネート；ヘキサメチレンジイソシアネート（ＨＤＩ）などの脂肪族ジイソシアネート；イソホロンジイソシアネート（ＩＰＤＩ）、水添ＭＤＩなどの脂環式ジイソシアネート；これらのジイソシアネート化合物を不揮発性化し、毒性を低くした形態の化合物；これらのジイソシアネート化合物のビューレット体、ウレトジオン体、イソシアヌレート体又はアダクト体；比較的低分子のウレタンプレポリマー；などのポリイソシアネート化合物を挙げることができる。
【００６１】
本発明プライマー塗料が水性塗料である場合には、ポリイソシアネート化合物を親水化して用いることが好ましい。ポリイソシアネート化合物の親水性化は、例えば、当該化合物にカルボキシル基、スルホン酸基、第三級アミノ基などの親水性基を導入し、中和剤、例えば、ジメチロールプロピオン酸等のヒドロキシカルボン酸、アンモニア、第三アミンなどで中和することによって、行うことができる。また、例えば、ポリイソシアネート化合物に、界面活性剤を混合乳化させて、いわゆる自己乳化型のポリイソシアネート化合物として使用することもできる。
【００６２】
親水性のポリイソシアネート化合物としては、市販品を使用できる。市販品としては、例えば、「バイヒジュール３１００」（商品名、住化バイエルウレタン（株）製、親水性ヘキサメチレンジイソシアヌレート）などが挙げられる。
【００６３】
ブロック化ポリイソシアネート化合物は、上記ポリイソシアネート化合物のイソシアネート基にブロック剤を付加してブロック化して得られるものである。
【００６４】
このようなブロック剤としては、例えば、ε−カプロラクタム、γ−ブチロラクタムなどのラクタム系化合物；メチルエチルケトオキシム、シクロヘキサノンオキシムなどのオキシム系化合物；フェノール、パラ−ｔ−ブチルフェノール、クレゾールなどのフェノール系化合物；ｎ−ブタノール、２−エチルヘキサノールなどの脂肪族アルコール類；フェニルカルビノール、メチルフェニルカルビノールなどの芳香族アルキルアルコール類；エチレングリコールモノブチルエーテルなどのエーテルアルコール系化合物等を挙げることができる。
【００６５】
ポリイソシアネート化合物のブロック化は、該化合物をブロック剤でブロックした後、ブロック化物が一般に疎水性であることから、例えば、適当な乳化剤及び／または保護コロイド化剤を用いて水分散することにより行うことができる。
【００６６】
メラミン樹脂としては、具体的には、メラミンにホルムアルデヒドを反応してなるメチロール化メラミン樹脂；メチロール化メラミン樹脂に炭素数１〜１０のモノアルコールを反応させて得られる部分又はフルエーテル化メラミン樹脂などが使用できる。これらのメラミン樹脂はイミノ基が併存しているものも使用できる。これらは疎水性及び親水性のいずれでも差し支えないが、特に、メタノールでエーテル化した縮合度の小さい、数平均分子量３，０００以下程度、特に１００〜１，５００程度の親水性メラミン樹脂が適している。かかる親水性メラミン樹脂としては、市販品を使用できる。市販品としては、例えば「サイメル３０３」及び「サイメル３２５」（いずれも、サイテック（株）製、商品名）などがあげられる。
【００６７】
エポキシ樹脂は、１分子中に２個以上のエポキシ基を有する樹脂であり、カルボキシル基を有する、塩素化ポリオレフィン、アクリル樹脂、ポリエステル樹脂、ポリウレタン樹脂等を架橋硬化させるのに有効である。
【００６８】
エポキシ樹脂としては、具体的には、エポキシ基含有重合性単量体とビニル重合性単量体との共重合体があげられる。エポキシ基含有重合性単量体としては、例えば、グリシジルアクリレート、グリシジルメタクリレート、メチルグリシジルアクリレート、メチルグリシジルメタクリレートなどがあげられる。ビニル系重合性単量体としては、エポキシ基含有重合性単量体以外であって、例えば、（メタ）アクリル酸アルキルエステル、アクリロニトリル、スチレン、酢酸ビニル、塩化ビニルなどがあげられる。これらの単量体による共重合反応は既知の方法で行なうことができ、得られる重合体のエポキシ当量は２０〜２，８００程度、特に３０〜７００程度、数平均分子量は３，０００〜１００，０００程度、特に４，０００〜５０，０００程度の範囲内が好ましい。
【００６９】
さらに、ビスフェノールのグリシジルエーテル化エポキシ樹脂、その水素添加物、脂肪族多価アルコールのグリシジルエーテル化エポキシ樹脂、グリシジルエステル型エポキシ樹脂、脂環式エポキシ樹脂なども架橋剤として使用できる。これらのエポキシ樹脂の分子量は２５０〜２０，０００程度、特に３００〜５，０００程度の範囲内が好ましい。
【００７０】
カルボジイミド樹脂としては、市販品を使用できる。市販品としては、例えば、「カルボジライトＥ−０１」、「カルボジライトＥ−０２」（いずれも、日清紡（株）製、商品名）などを挙げることができる。
【００７１】
オキサゾリン化合物は、カルボキシル基を有する、塩素化ポリオレフィン、アクリル樹脂、ポリエステル樹脂、ポリウレタン樹脂等を架橋硬化させるのに有効な親水性化合物である。かかる親水性のオキサゾリン化合物としては、市販品の「エポクロスＷＳ−５００」（商品名、日本触媒（株）製）等を用いることができる。
【００７２】
これらの架橋剤の配合量は、通常、塩素化ポリオレフィン樹脂を含む樹脂成分（ａ）の合計固形分１００重量部あたり、０〜５０重量部程度、特に５〜４０重量部程度の範囲内が好適である。
【００７３】
導電性金属酸化物粒子でマイカの表面を被覆した顔料（ｂ）
本発明の白色導電性プライマー塗料は、導電性フィラーとして、白色導電性二酸化チタン粉末（ｃ）と、特定の導電性金属酸化物でマイカの表面を被覆した顔料（ｂ）とを併用することを特徴としている。
【００７４】
導電性金属酸化物を被覆すべきものとして使用するマイカ（雲母）は、塗膜の明度を殆ど低下させず、分散性が良好であるという利点を有している。また、導電性金属酸化物で被覆すべきマイカ（雲母）は、リサイクル性と導電性が向上する点から、鱗片状の形状であるのが好ましい。
【００７５】
導電性金属酸化物としては、酸化錫、アンチモンドープ酸化錫（ＡＴＯ）、錫ドープ酸化インジウム（ＩＴＯ）、フッ素ドープ酸化錫（ＦＴＯ）、リンドープ酸化錫、アンチモン酸亜鉛、インジウムドープ酸化亜鉛、酸化ルテニウム、酸化レニウム、酸化銀、酸化ニッケル及び酸化銅からなる群より選ばれる少なくとも一種を用いる。この中でも特に、コスト面からアンチモンドープ酸化錫（ＡＴＯ）が好ましい。
【００７６】
導電性金属酸化物粒子でマイカの表面を被覆した顔料（ｂ）の平均粒度は、０．５〜４０μｍ程度であるのが好ましく、１〜２０μｍ程度であるのがより好ましい。
【００７７】
かかる顔料（ｂ）としては、市販品を使用できる。市販品としては、例えば、「ミナテック４０ＣＭ」（商品名、メルク（株）製、アンチモンドープ酸化錫で表面被覆した鱗片状マイカ）、「ＭＥＣ５００」（商品名、テイカ（株）製、アンチモンドープ酸化錫で表面被覆した鱗片状マイカ）等を挙げることができる。
【００７８】
白色導電性二酸化チタン粉末（ｃ）
白色導電性二酸化チタン粉末（ｃ）は、本発明のプライマー塗料において、導電性フィラーとして、配合されるものであり、二酸化チタン粒子の表面に、リンをドープした酸化錫を用いて形成された、酸化錫およびリンを含む導電層を有し、しかも、当該導電性二酸化チタン粉末中に不純物としての原子価３以下の金属元素が特定量以下のものである。
【００７９】
リンをドープした酸化錫とは、酸化錫を構成する４価の錫イオンの一部が５価のリンイオンによって置換され、固溶したものである。
【００８０】
白色導電性二酸化チタン粉末（ｃ）に含まれる不純物の含有量は、二酸化チタン粒子に含まれる不純物と該粒子表面に被覆された導電層に含まれる不純物との合計量を意味する。二酸化チタン粒子に含まれる不純物は、導電層に拡散して、導電層に元々含まれている不純物と共に、導電性を低下させる。従って、不純物の含有量は、少ないほど良いことになる。
【００８１】
本発明においては、不純物の含有量の指標として、導電層に含まれる酸化錫の錫を基準として、下記の式（１）で求められる（Ａ）として換算した値を使用する。
【００８２】
式（１）：（Ａ）＝（Ｍ1）×（４−ｎ1）＋（Ｍ2）×（４−ｎ2）＋（Ｍ3）×（４−ｎ3）＋（Ｍ4）×（４−ｎ4）＋…＋（ＭX）×（４−ｎX）
式（１）において、Ｍ1、Ｍ2、Ｍ3、Ｍ4、…、ＭXは、たとえば、ナトリウム、カリウム、カルシウム、マグネシウム、亜鉛、アルミニウム、鉄などの原子価３以下の金属元素の、白色導電性二酸化チタン粉末中の酸化錫のＳｎに対する原子比である。
【００８３】
本発明において、金属元素としては、ナトリウム、カリウム、カルシウム、マグネシウム、亜鉛、アルミニウムなどの典型金属元素、鉄などの遷移金属元素のほかに、ホウ素、ケイ素、ゲルマニウム、ヒ素、アンチモン、セレン、テルルなどの類金属元素を含むものとする。また、本発明において、原子比とは、基準とする金属原子の数に対する対象の金属原子の数の比である。
【００８４】
式中のＭ1、Ｍ2、Ｍ3、Ｍ4、…、ＭXの個数は、白色導電性二酸化チタン粉末に含有される不純物である原子価３以下の金属元素の数に応じ、ＭXのＸは、１以上の自然数をとり得る。
【００８５】
白色導電性二酸化チタン粉末中に、原子価３以下の金属元素が含まれない場合は、ＭX＝０となる。ただし、原子価３以下の不純物金属元素には、後述するカップリング剤などの、焼成後に白色導電性二酸化チタン粉末に処理された有機金属化合物に由来する金属元素を含まない。ｎ1、ｎ2、ｎ3、ｎ4、…、ｎXは、Ｍ1、Ｍ2、Ｍ3、Ｍ4、…、ＭXの原子比を有する金属元素のそれぞれの価数を示し、ｎXのＸは、ＭXのＸと同じ数値であり、１以上の自然数をとり得る。
【００８６】
例えば、ナトリウム、カリウムなどは原子価１、カルシウム、マグネシウム、亜鉛などは原子価２、アルミニウムなどは原子価３である。鉄は原子価２または３である。酸化錫中の錫の価数４から金属元素の価数ｎを引いた値を、それぞれの金属元素の含有量に乗じることにより、それぞれの不純物の影響力を算出することができ、その総和（Ａ）を不純物総含有量とする。
【００８７】
上記の不純物総含有量（Ａ）が０．１以下であることが重要であり、好ましくは０．０７以下、より好ましくは０．０６以下 、さらに好ましくは０．０２以下、最も好ましくは０．００１以下である。
【００８８】
原子価３以下の金属元素の不純物総含有量が少なくとも前記範囲であれば、導電性フィラーとして、所望の導電性が得られるが、前記範囲より多すぎると、所望の導電性が得られにくくなる。なお、錫、リン、チタンやその他の不純物金属元素の定量分析は蛍光Ｘ線分析法により、容易に行うことができ、又金属元素の価数は、ＸＰＳ（Ｘ線光電子分光）、ＥＳＲ（電子スピン共鳴）などで調べることができる。
【００８９】
二酸化チタン粒子表面への導電層の形成は、後記する通り、二酸化チタン粉末の水性懸濁液に、錫化合物及びリン化合物を加えて付着させた後、焼成することにより行うことができ、これにより形成される導電層は、酸化錫の中にリンが固溶した構造をとる。
【００９０】
導電層を形成する酸化錫の被覆量は適宜設定することができるが、二酸化チタンの表面積１ｍ2当り、ＳｎＯ2として０．０３〜０．３ｇの範囲が好ましく、この範囲であれば少なくとも良好な導電性が得られる。一方、この範囲より少なすぎると連続した導電層の形成が困難となりやすく、所望の導電性が得られにくく、また、多すぎると二酸化チタン表面以外に析出しやすく経済的ではなく、導電性粉末の白度の低下も起こりやすい。酸化錫の量は０．０５〜０．２ｇの範囲がより好ましい。
【００９１】
なお、二酸化チタンや白色導電性二酸化チタン粉末（ｃ）の比表面積はＢＥＴ法により求めることができる。
【００９２】
また、導電層中のリンの量は、適宜設定することができるが、酸化錫に対し、Ｐ／Ｓｎ原子比として０．１０〜０．５０ の割合が好ましく、この範囲であれば、少なくとも良好な導電性が得られる。一方、この範囲より少なすぎると所望の導電性が得られにくくなり、また多すぎても導電性が低下しやすい。リンの量は０．１３〜０．４０の割合がより好ましく、０．１５〜０．３０の割合がさらに好ましい。
【００９３】
酸化錫とリンを含む導電層は、ナトリウム、カリウム、カルシウム、マグネシウム、亜鉛、アルミニウム、鉄などの原子価３以下の金属元素の含有量が少ないものが好ましい。
【００９４】
白色導電性二酸化チタン粉末（ｃ）において、酸化錫とリンを含む導電層を形成するための二酸化チタンは、ナトリウム、カリウム、カルシウム、マグネシウム、亜鉛、アルミニウム、鉄などの原子価３以下の金属元素の含有量が少ないものが好ましく、二酸化チタンに含まれる不純物としての原子価３以下の金属元素の含有量が、式（２）で求められる（Ｂ）として０．０２以下であることが好ましい。
【００９５】
式（２）：（Ｂ）＝（Ｍ´1）×（４−ｎ´1）＋（Ｍ´2）×（４−ｎ´2）＋（Ｍ´3）×（４−ｎ´3）＋（Ｍ´4）×（４−ｎ´4）＋…＋（Ｍ´Y）×（４−ｎ´Y）。
【００９６】
式（２）中、Ｍ´1、Ｍ´2、Ｍ´3、Ｍ´4、…、Ｍ´Yは、たとえば、ナトリウム、カリウム、カルシウム、マグネシウム、亜鉛、アルミニウム、鉄などの原子価３以下のそれぞれの金属元素の、二酸化チタンのＴｉに対する原子比である。Ｍ´1、Ｍ´2、Ｍ´3、Ｍ´4、…、Ｍ´Yは、二酸化チタンに含有する不純物である原子価３以下の金属元素の数に応じ、Ｍ´YのＹは、１以上の自然数をとり得る。
【００９７】
二酸化チタンに、原子価３以下の金属元素が含まれない場合は、Ｍ´Y＝０となる。ただし、原子価３以下の不純物金属元素には、後述するカップリング剤などの焼成後に白色導電性二酸化チタン粉末に処理された有機金属化合物に由来する金属元素を含まない。
【００９８】
ｎ´1、ｎ´2、ｎ´3、ｎ´4、…、ｎ´Yは、Ｍ´1、Ｍ´2、Ｍ´3、Ｍ´4、…、Ｍ´Yの原子比を有する金属元素のそれぞれの価数を示し、ｎ´YのＹは、Ｍ´YのＹと同じ数値であり、１以上の自然数をとり得る。
【００９９】
例えば、ナトリウム、カリウムなどは原子価１、カルシウム、マグネシウム、亜鉛などは原子価２、アルミニウムなどは原子価３である。鉄は原子価２または３である。二酸化チタンの粒子表面に被覆処理される酸化錫中の錫の価数４から金属元素の価数ｎを引いた値を、それぞれの金属元素の含有量に乗じることにより、それぞれの不純物の影響力を算出することができ、その総和（Ｂ）を二酸化チタン中の不純物総含有量とする。
【０１００】
上記の不純物総含有量（Ｂ）は、好ましくは０．０２以下、より好ましくは０．０１５以下、更に好ましくは０．００６以下である。原子価３以下の金属元素の二酸化チタン中の不純物総含有量が少なくとも前記範囲であれば所望の導電性が得られるが、前記範囲より多すぎると、所望の導電性が得られにくくなる。
【０１０１】
また、原子価４以上の金属元素はリンが酸化錫にドープされることにより発生する伝導電子の移動度を低下させるため、二酸化チタンとしては、原子価４以上の金属元素の化合物もできる限り含まないのが好ましい。このような金属元素としては、例えばケイ素、ニオブなどが挙げられる。
【０１０２】
より具体的には、二酸化チタンとしては、原子価３以下の金属元素及び原子価４以上の金属元素を含めた全不純物含有量が、無水酸化物換算でＴｉＯ2に対して１．５重量％以下、好ましくは１．０重量％以下、より好ましくは０．５重量％以下、さらに好ましくは０．１重量％以下、即ちＴｉＯ2純度が９８．５重量％以上、好ましくは９９．０重量％以上、より好ましくは９９．５重量％以上、さらに好ましくは９９．９重量％以上の高品位のものが好適である。
【０１０３】
白色導電性二酸化チタン粉末（ｃ）で用いる二酸化チタンの粒子形状、粒子径は、導電性フィラーとしての使用場面に応じて適宜選択することができる。粒子形状としては、たとえば、粒状、略球状、球状、針状、繊維状、柱状、棒状、紡錘状、板状、その他の類似形状のものを、いずれも用いることができる。これらの内、粒状乃至球状のものは、これを用いたプライマー塗料が塗装されたプラスチック製品をリサイクルする場合に人体に対する有害性が低い点から、好ましい。
【０１０４】
また、粒状、略球状、球状の形状の二酸化チタンの平均粒子径としては、０．０１〜３μｍ程度であるのが好ましく、０．０３〜０．３μｍ程度がより好ましい。
【０１０５】
二酸化チタンの粒子形状、粒子径は電子顕微鏡写真より観測され、測定される。
【０１０６】
白色導電性二酸化チタン粉末（ｃ）に用いる二酸化チタンの結晶系は、ルチル、アナタース、ブルッカイト、無定形のどの結晶系のものでも使用できるが、導電層の主成分である酸化錫と同じ結晶系であるルチル型の二酸化チタンが導電性が発現しやすいため好ましい。
【０１０７】
白色導電性二酸化チタン粉末（ｃ）の表面には、樹脂への分散性を改善するなどのために、有機物を付着させてもよい場合がある。有機物としては、たとえば、シラン系カップリング剤、チタネート系カップリング剤、アルミネート系カップリング剤、ジルコネート系カップリング剤、ジルコアルミネート系などのカップリング剤、ポリオール、シロキサンなどが挙げられる。これらの有機物の含有量は、白色導電性二酸化チタン粉末（ｂ）の表面積１ｍ2に対して、０．０００１〜０．４ｇ程度であり、０．０００６〜０．２ｇ程度がより適当である。
【０１０８】
白色導電性二酸化チタン粉末（ｃ）を製造する際には、二酸化チタンに含まれる不純物としての原子価３以下の金属元素の含有量が、上記の式（２）で求められる（Ｂ）として０．０２以下 、好ましくは０．０１５以下 、より好ましくは０．００６以下である二酸化チタンを用いることが重要である。
【０１０９】
また、好ましい態様として、原子価３以下の金属元素及び原子価４以上の金属元素を含めた全不純物含有量が、無水酸化物換算で、ＴｉＯ2に対して１．５重量％以下、好ましくは１．０重量％以下、より好ましくは０．５重量％以下、さらに好ましくは０．１重量％以下、即ちＴｉＯ2純度が９８．５重量％以上、好ましくは９９．０重量％以上、より好ましくは９９．５重量％以上、さらに好ましくは９９．９重量％以上の高品位の二酸化チタンを好適に用いることができる。
【０１１０】
このような二酸化チタンは、塩素法、硫酸法、火炎加水分解法、湿式加水分解法、中和法、ゾル−ゲル法などの従来の二酸化チタンの製造において、ナトリウム、カリウム、カルシウム、マグネシウム、亜鉛、アルミニウム、鉄などの原子価３以下の金属元素、あるいは全不純物を特定量以下しか含有しない製造方法あるいは製造条件を選択することにより製造することができる。
【０１１１】
また、不純物を特定量以上含む二酸化チタンを製造した後に、不純物含有の二酸化チタンを酸またはアルカリで処理して、あるいは酸処理した後にアルカリ処理したり、アルカリ処理した後に酸処理して、原子価３以下の金属元素、あるいは全不純物を上記範囲の量にまで除去することができる。使用する酸としては、塩酸、硫酸、硝酸、弗酸などの無機酸が適当であり、普通これらの酸の１〜５０重量％水溶液を用いる。アルカリとしては水酸化ナトリウム、水酸化カリウムなどの１０〜５０重量％水溶液を用いる。酸処理あるいはアルカリ処理は、二酸化チタンを前記酸溶液あるいはアルカリ溶液に投入し、１〜３時間撹拌すればよく、必要に応じて５０〜９０℃に加熱しながら撹拌してもよい。酸あるいはアルカリのそれぞれ単独処理で所望の品位の二酸化チタンが得られるが、望ましくは酸処理とアルカリ処理とを組み合せる方が高品位の二酸化チタンが得られやすい。
【０１１２】
このような二酸化チタンを水性懸濁液とし、この中に錫化合物およびリン化合物を加えて、二酸化チタンの粒子表面に錫化合物とリン化合物を付着させる。付着させる方法としては、種々の方法があるが、本発明では、錫化合物およびリン化合物を溶解した酸水溶液とアルカリ水溶液と別々に調製し、それらを、該水性懸濁液のｐＨを２〜６の範囲に維持するように加えることが重要である。
【０１１３】
水性懸濁液のｐＨが上記範囲内であれば少なくとも良好な導電性が得られるが、この範囲より低すぎても、高すぎても錫化合物、リン化合物が二酸化チタン粒子表面に付着しにくく、所望の導電性が得られにくく、不純物としての原子価３以下の金属の化合物の含有量が増加してしまう。好ましいｐＨは２〜３の範囲である。水性懸濁液の二酸化チタン濃度は適宜設定することができ、２５〜３００ｇ／ｌが適当であり、５０〜２００ｇ／ｌが好ましい。また、水性懸濁液の温度は５０〜９５℃の範囲で行うことができ、６０〜８０℃の範囲が好ましい。
【０１１４】
錫化合物として、種々のものを使用し得るが、たとえば塩化第二錫、塩化第一錫、錫酸カリウム、錫酸ナトリウム、フッ化第一錫、しゅう酸第一錫などが挙げられる。また、リン化合物としては、たとえば三塩化リン、オルトリン酸、リン酸水素ナトリウム、リン酸三ナトリウム、リン酸水素アンモニウム、亜リン酸、亜リン酸二水素ナトリウム、亜リン酸三ナトリウム、五塩化リンなどが挙げられる。これらの錫化合物及びリン化合物は、それぞれ一種を又は二種以上を使用することができる。
【０１１５】
このような錫化合物、リン化合物を、塩酸、硫酸、硝酸、弗酸などの無機酸、あるいは蟻酸、酢酸、シュウ酸、クエン酸などの有機酸に溶解して、酸水溶液を調製する。錫化合物の添加量は、二酸化チタンに対し酸化錫を所定量付着することができる量であればよく、二酸化チタン粒子の表面積１ｍ2当りＳｎＯ2として好ましい範囲は０．０３〜０．３ｇに相当する量、より好ましい範囲は０．０５〜０．２ｇで被覆するのに必要な量である。また、リン化合物の添加量は、酸化錫に対し所定量ドープすることができる量であればよく、Ｐ／Ｓｎ原子比として好ましくは０．１０〜０．５０の割合となる量、より好ましくは０．１３〜０．４０の割合となる量、さらに好ましくは０．１５〜０．３０の割合でドープするのに必要な量である。酸水溶液中の錫化合物、リン化合物のそれぞれの濃度は適宜設定することができる。
【０１１６】
上記の錫化合物及びリン化合物の酸水溶液を、中和して、ｐＨを２〜６にするために使用するアルカリ水溶液としては、水酸化ナトリウム、水酸化カリウム、炭酸ナトリウム、炭酸カリウムなどのアルカリ金属の水酸化物、炭酸塩やアンモニアなどの少なくとも一種を用いることができる。
【０１１７】
次に、二酸化チタンの表面に錫化合物とリン化合物を付着させた生成物を分別し、７５０〜９２５℃の温度で焼成する。分別は普通濾過し、必要に応じて洗浄して行う。中和剤としてアルカリ金属の水酸化物や炭酸塩を使用する場合は、洗浄不足でアルカリ金属が該生成物に吸着し、残存すると導電性を低下させる原因となるのでアルカリ金属が残存しないように充分な洗浄を行うのが好ましい。
【０１１８】
分別して得られる生成物は、その後必要に応じて乾燥した後７５０〜９２５℃、好ましくは８００〜９００℃、さらに好ましくは８２５〜８７５℃の温度で焼成する。焼成は、酸化雰囲気、還元雰囲気、不活性ガス雰囲気のいずれの雰囲気中でも行うことができるが、空気中で行うのが有利である。従来法では７００℃以下の温度で焼成する必要があったが、本発明では、７５０℃以上、特に８００℃以上の高温度にて、被焼成物の粒子の粗大化や焼結を実質的に惹起することなく空気中で焼成でき、それによって十分な導電性を容易に付与し得るというのが大きな特徴である。なお、焼成時間は装置形式、処理量などによって異なり一概に規定できないが１〜５時間、好ましくは１〜２時間が適当である。焼成後常法に従って粉砕処理を施し、この後必要に応じて粉砕物のｐＨを調整したり、不純物を除去したりすることもできる。また、必要に応じて、粉砕物の表面に湿式法又は乾式法等で有機物を処理することもできる。
【０１１９】
上記により、白色導電性二酸化チタン粉末（ｃ）を、好適に調製することができる。
【０１２０】
白色導電性プライマー塗料の配合組成
本発明の白色導電性プライマー塗料の配合組成は、塩素化ポリオレフィン樹脂を含む樹脂成分（ａ）の固形分合計１００重量部に対して、（ｂ）酸化錫、アンチモンドープ酸化錫（ＡＴＯ）、錫ドープ酸化インジウム（ＩＴＯ）、フッ素ドープ酸化錫（ＦＴＯ）、リンドープ酸化錫、アンチモン酸亜鉛、インジウムドープ酸化亜鉛、酸化ルテニウム、酸化レニウム、酸化銀、酸化ニッケル及び酸化銅からなる群より選ばれる少なくとも１種の導電性金属酸化物でマイカの表面を被覆した顔料を１〜１５０重量部、白色導電性二酸化チタン粉末（ｃ）を１〜１５０重量部である。
【０１２１】
導電性金属酸化物被覆マイカ顔料（ｂ）の配合量が１〜１５０重量部の範囲内にあり、且つ白色導電性二酸化チタン粉末（ｃ）の配合量が１〜１５０重量部の範囲にあることにより、塗膜に十分な導電性を付与することができるので、該塗膜上に好適に静電塗装することができ、又塗膜の仕上がり外観や塗料安定性を損なうこともない。
【０１２２】
導電性金属酸化物被覆マイカ顔料（ｂ）の配合割合は、樹脂成分（ａ）の固形分合計１００重量部に対して、好ましくは１０〜１００重量部程度であり、より好ましくは３０〜８０重量部程度である。また、白色導電性二酸化チタン粉末（ｃ）の配合割合は、樹脂成分（ａ）の固形分合計１００重量部に対して、好ましくは１０〜２００重量部程度であり、より好ましくは５０〜１５０重量部程度である。
【０１２３】
また、前記の通り、白色導電性プライマー塗料においては、耐水性などの塗膜性能を向上させるために、上記樹脂成分（ａ）に前記架橋剤を配合して、熱硬化性塗料として使用することが好ましい。架橋剤の配合量は、前記の通り、通常、樹脂成分（ａ）の合計固形分１００重量部あたり、０〜５０重量部程度である。
【０１２４】
更に、白色導電性プライマー塗料においては、得られる塗膜の白色度の向上のために、（ｄ）白色顔料を配合することができる。
【０１２５】
白色顔料（ｄ）としては、例えば、二酸化チタン（ルチル型二酸化チタン、アナタース型二酸化チタンなど）、鉛白、亜鉛華、硫化亜鉛、リトポンなどを挙げることができるが、耐薬品性、白色度の面から二酸化チタンが好ましい。より好ましいものは、平均粒子径が約０．０５〜２．０μｍ、特に０．１〜１．０μｍ程度であるルチル型の二酸化チタンである。
【０１２６】
白色顔料（ｄ）の配合量としては、塩素化ポリオレフィン樹脂を含む樹脂成分（ａ）の固形分合計１００重量部に対して、２００重量部以下程度、好ましくは５０〜２００重量部程度、より好ましくは７０〜１８０重量部程度であることが適当である。
【０１２７】
本発明の白色導電性プライマー塗料は、以上に述べた各成分を、それ自体既知の方法で、有機溶剤又は水性媒体中に、溶解又は分散させて、固形分含量を１５〜６０重量％程度に調節することにより調製することができる。該白色プライマー塗料は、有機溶剤型及び水性型のいずれであってもよいが、低ＶＯＣなどの観点から水性の白色導電性プライマー塗料であることが好適である。
【０１２８】
白色導電性プライマー塗料の塗装方法
白色導電性プライマー塗料を塗装することができる基材としては、各種プラスチック基材が好ましい。
【０１２９】
上記プラスチック基材としては、特に限定されないが、例えば、バンパー、スポイラー、グリル、フェンダーなどの自動車外板部や、家庭電化製品の外板部などに使用される各種プラスチック部材などが挙げられる。
【０１３０】
プラスチック基材の材質としては、例えば、エチレン、プロピレン、ブチレン、ヘキセンなどの炭素数２〜１０のオレフィンの少なくとも１種を重合せしめてなるポリオレフィンが特に好適であるが、これらに限られるものではなく、ポリカーボネート、ＡＢＳ樹脂、ウレタン樹脂、ナイロンなどの材質であってもよい。また、これらのプラスチック基材は、予め、それ自体既知の方法で、脱脂処理、水洗処理などを適宜行っておくことができる。
【０１３１】
白色導電性プライマー塗料の塗装は、通常、粘度１２〜１８秒／フォードカップ＃４／２０℃程度に調整して、エアスプレー塗装、エアレススプレー塗装、浸漬塗装などの塗装方法により、プラスチック基材に、好適に塗装することができる。塗装膜厚としては、乾燥膜厚で、５〜５０μｍ程度、好ましくは２０〜４５μｍ程度の範囲である。
【０１３２】
この白色導電性プライマー塗料の塗膜に、セッティング、予備加熱、加熱乾燥、又は加熱硬化を施すことにより、通常、表面電気抵抗値が１０9Ω／□未満である塗膜を形成することができる。表面電気抵抗値が１０9Ω／□未満であることにより、該塗膜上に、例えば、着色塗料又は／及びクリヤ塗料等の上塗り塗料の静電塗装が可能となる。
【０１３３】
白色導電性プライマー塗料の塗装後の塗膜に、予備加熱又は加熱乾燥を施す手段としては、従来から既知の乾燥手段を用いることができ、例えば、エアブロー、赤外線加熱、遠赤外線加熱、誘導加熱、誘電加熱等を挙げることができる。
【０１３４】
白色導電性プライマー塗料は、高明度の塗膜、例えば、ＪＩＳ  Ｚ  ８７２９に規定されるＬ*ａ*ｂ*表色系に基づく明度（Ｌ*値）として８０以上という白色度が高い塗膜を形成できる。この明度は次のようにして測定した値である。即ち、該塗料（Ａ）を、プラスチック基材に、乾燥膜厚が３０〜４０μｍとなるようにスプレー塗装し、次いで８０〜１２０℃の温度で２０〜４０分間加熱乾燥して得られた塗膜の明度（Ｌ*値）を、色彩計、例えばスガ試験機社製「カラーコンピュータＳＭ−７」を用いて測定した値である。
【０１３５】
白色導電性プライマー塗料の塗膜の明度（Ｌ*値）は、好ましくは８５以上である。
【０１３６】
本発明の白色導電性プライマー塗料を用いて、プラスチック基材上に、明るい色調の複層塗膜を形成する方法として、以下の３コート１ベーク又は３コート２ベークによる複層塗膜形成方法Ｉ及びIIを例示することができる。
【０１３７】
複層塗膜形成方法Ｉ：(1)プラスチック基材に、本発明の白色導電性プライマー塗料を乾燥膜厚が1０〜４５μｍ程度となるように塗装し、セッティング又は予備加熱する工程、
(2)着色ベース塗料を乾燥膜厚が５〜３０μｍ程度となるように静電塗装する工程、
(3)クリヤ塗料を乾燥膜厚が１０〜４０μｍ程度となるように静電塗装する工程、次いで
(4)上記プライマー塗料、着色ベース塗料及びクリヤ塗料からなる３層塗膜を同時に加熱して焼付ける３コート１ベークによる複層塗膜形成方法。
【０１３８】
複層塗膜形成方法II：(1)プラスチック基材に、本発明の白色導電性プライマー塗料を乾燥膜厚が1０〜４５μｍ程度となるように塗装し、加熱硬化する工程、
(2)着色ベース塗料を乾燥膜厚が５〜３０μｍ程度となるように静電塗装する工程、
(3)クリヤ塗料を乾燥膜厚が１０〜４０μｍ程度となるように静電塗装する工程、次いで
(4)上記着色ベース塗料及びクリヤ塗料からなる２層塗膜を同時に加熱して焼付ける３コート２ベークによる複層塗膜形成方法。
【０１３９】
上記方法Ｉ及びIIにおける着色ベース塗料としては、上塗りベースコート用の着色塗料としてそれ自体公知の塗料をいずれも使用でき、例えば、カルボキシル基、水酸基などの架橋性官能基を有する、アクリル樹脂、ポリエステル樹脂、アルキド樹脂、ウレタン樹脂、エポキシ樹脂などの基体樹脂；ポリイソシアネート化合物、ブロック化ポリイソシアネート化合物、メラミン樹脂、尿素樹脂などの架橋剤；及び着色顔料を、水及び／又は有機溶剤に溶解ないし分散させて塗料化したものを、好適に使用できる。
【０１４０】
また、着色ベース塗料には、必要に応じて、メタリック顔料、マイカ顔料、体質顔料、染料等を適宜配合することができる。これらの内、メタリック顔料を配合した場合には、緻密感を有するメタリック調の塗膜を形成でき、又マイカ顔料を配合すれば、シルキーなパール調の塗膜を形成することができる。
【０１４１】
上記方法Ｉ及びIIにおけるクリヤ塗料としては、上塗りクリヤコート用の塗料としてそれ自体公知の塗料をいずれも使用でき、例えば、カルボキシル基、水酸基などの架橋性官能基を有する、アクリル樹脂、ポリエステル樹脂、アルキド樹脂、ウレタン樹脂、エポキシ樹脂などの基体樹脂と、ポリイソシアネート化合物、ブロック化ポリイソシアネート化合物、メラミン樹脂、尿素樹脂などの架橋剤とを、水及び／又は有機溶剤に溶解ないし分散させて塗料化したものを、好適に使用できる。
【０１４２】
また、クリヤ塗料には、必要に応じて、透明性を阻害しない程度に着色顔料、メタリック顔料、体質顔料、染料、紫外線吸収剤等を適宜配合することができる。
【実施例】
【０１４３】
以下、製造例、実施例及び比較例を挙げて、本発明をより一層具体的に説明する。なお、以下、「部」及び「％」はいずれも重量基準によるものとする。
【０１４４】
また、実施例において、導電性金属酸化物でマイカの表面を被覆した顔料（ｂ）としては、以下の１及び２を用いた。
【０１４５】
１．アンチモンドープ酸化錫で表面被覆した鱗片状のマイカ：商品名「ミナテック４０ＣＭ」、メルク（株）製、平均粒度１０〜２０μｍ、マイカ・酸化ケイ素５７％／アンチモンドープ酸化錫４３％。
【０１４６】
２．アンチモンドープ酸化錫で表面被覆した鱗片状のマイカ：商品名「ＭＥＣ５００」、テイカ（株）製、平均粒度１０μｍ。
【０１４７】
製造例１  白色導電性二酸化チタン粉末（ｃ）の製造
原料として、平均粒径が０．２５μｍの高品位ルチル型二酸化チタン粉末を用いた。この二酸化チタンは、塩素法で製造したものであり、不純物としての原子価３以下の金属元素は検出限界以下であり、式（２）で求められる（Ｂ）は０であった。不純物として原子価３以下の金属元素以外の元素として、ＳｉＯ2が０．０２％、ＳＯ3が０．０２％含まれ、ＴｉＯ2純度は９９．９６％である。ＢＥＴ法で求めた比表面積は６．６ｍ2／ｇである。
【０１４８】
この高品位ルチル型二酸化チタン粉末１００ｇを、水中に投入して濃度１００ｇ／ｌの懸濁液とした。塩酸水溶液を添加して系のｐＨを２〜３に調整し、７０℃に加熱した後、この中に塩化錫 (ＳｎＣｌ4) ５０％水溶液１７３ｇ、８５％リン酸 (Ｈ3ＰＯ4) ６．１ｇおよび１２Ｎ−塩酸溶液７５ｍｌを混合した溶液と水酸化ナトリウム水溶液とを該懸濁液のｐＨを２〜３に維持するように６０分間に亘って並行添加して、二酸化チタン粉末上にリン酸を含有する酸化錫の水和物から成る被膜層を形成させた。なお、この懸濁液の最終ｐＨを２とした。さらに７０℃に維持したまま２０分間撹拌して熟成させた。
【０１４９】
次に、被覆された二酸化チタン粉末を濾過し、濾液の比抵抗が５０μＳになるまで洗浄した後、１２０℃で一晩乾燥して被覆された二酸化チタン粉末を回収した。回収された被覆された二酸化チタン粉末を電気炉に入れ、空気中で８５０℃にて１時間焼成し、次いでパルペライザーにて粉砕して、白色導電性二酸化チタン粉末（これを導電性フィラーＮｏ．１とする）を得た。
【０１５０】
この導電性フィラーＮｏ．１に含まれる酸化錫は二酸化チタンの表面積１ｍ2当りＳｎＯ2として０．０７６ｇであり、リンは酸化錫に対してＰ／Ｓｎ原子比で０．１７の割合であった。また、導電性フィラーＮｏ．１に含まれる不純物としての原子価３以下の金属元素は検出限界以下であり、式（１）で求められる（Ａ）は０であった。不純物として原子価３以下の金属元素以外の金属元素も検出限界以下であった。
【０１５１】
製造例２  白色導電性二酸化チタン粉末（ｃ）の製造
製造例１において、高品位ルチル型二酸化チタン粉末の代わりに少量のアルミナを含有する平均粒径が０．２５μｍのルチル型二酸化チタン粉末を用いたこと以外は同様に処理して、白色導電性二酸化チタン粉末（これを導電性フィラーＮｏ．２とする）を得た。
【０１５２】
用いた二酸化チタンは、塩素法で製造したものであり、アルミニウムの含有量は二酸化チタンのＴｉに対する原子比で０．００５であり、その他の原子価３以下の金属元素は検出されず、式（２）で求められる（Ｂ）は０．００５である。また、原子価３以下の金属元素以外の金属元素は検出されず、ＴｉＯ2純度は９９．７％であり、ＢＥＴ法で求めた比表面積は６．８ｍ2／ｇである。
【０１５３】
この導電性フィラーＮｏ．２に含まれる酸化錫は二酸化チタンの表面積１ｍ2当りＳｎＯ2として０．０７４ｇであり、リンは酸化錫に対してＰ／Ｓｎ原子比で０．１７の割合であった。また、この試料Ｂに含まれるアルミニウムのＳｎに対する原子比は０．０１９であり、式（１）で表される（Ａ）は０．０１９であった。
【０１５４】
製造例３  白色導電性二酸化チタン粉末（ｂ）の製造
製造例１において、高品位ルチル型二酸化チタン粉末の代わりに少量のアルミナを含有する平均粒径が０．２５μｍのルチル型二酸化チタン粉末を用いたこと以外は同様に処理して、白色導電性二酸化チタン粉末（これを導電性フィラーＮｏ．３とする）を得た。
【０１５５】
用いた二酸化チタンは、塩素法で製造したものであり、アルミニウムの含有量は二酸化チタンのＴｉに対する原子比で０．０１５であり、その他の原子価３以下の金属元素は検出されず、式（２）で求められる（Ｂ）は０．０１５である。また、原子価３以下の金属元素以外の元素として、Ｐ2Ｏ5が０．１％含まれ、ＴｉＯ2純度は９９．０％であり、ＢＥＴ法で求めた比表面積は７．１ｍ2／ｇである。
【０１５６】
この導電性フィラーＮｏ．３に含まれる酸化錫は二酸化チタンの表面積１ｍ2当りＳｎＯ2として０．０７０ｇであり、リンは酸化錫に対してＰ／Ｓｎ原子比で０．１７の割合であった。また、この導電性フィラーＮｏ．３に含まれるアルミニウムのＳｎに対する原子比は０．０５７であり、その他の原子価３以下の金属元素は検出されず、式（１）で求められる（Ａ）は０．０５７であった。
【０１５７】
製造例４  水性塗料用塩素化ポリオレフィン樹脂の製造
塩素化ポリプロピレン（塩素含有率１５％、マレイン酸変性量２．０％、ケン化価３０ｍｇＫＯＨ／ｇ、重量平均分子量８０，０００）５００部、ｎ−ヘプタン１５０部、Ｎ−メチル−ピロリドン５０部からなる混合物（５０℃）に、ジメチルエタノールアミン１２部、及びノニオン系界面活性剤（商品名「ノイゲンＥＡ−１４０」、第１工業薬品（株）製）５部を仕込み、同温度で１時間攪拌した後、脱イオン水２，０００部を徐々に仕込み、さらに１時間攪拌を行った。次に、７０℃の温度で減圧して、ｎ−ヘプタン及び脱イオン水の合計６００部を留去して、固形分２４％の塩素化ポリオレフィンエマルションＮｏ．１を得た。
【０１５８】
製造例５  水性塗料用塩素化ポリオレフィン樹脂の製造
塩素化ポリプロピレン（塩素含有率３５％、マレイン酸変性量１．９％、ケン化価２８ｍｇＫＯＨ／ｇ、重量平均分子量６０，０００）を用いて、製造例４と同様にして、固形分２４％の塩素化ポリオレフィンエマルションＮｏ．２を得た。
【０１５９】
製造例６  水性塗料用アクリル樹脂溶液の製造
撹拌機、温度計、還流冷却器等の備わったアクリル樹脂反応槽に、エチレングリコールモノブチルエーテル４０部、イソブチルアルコール３０部を仕込み、加熱撹拌し、１００℃に達してから下記の単量体等の混合物を３時間かけて滴下した。
【０１６０】
スチレン                                    １０部
メチルメタクリレート                        ３８部
ｎ−ブチルアクリレート                      ２５部
２−ヒドロキシエチルメタクリレ−ト          ２０部
アクリル酸                                    ７部
２，２’−アゾビスイソブチロニトリル          １部
イソブチルアルコール                          ５部。
【０１６１】
滴下終了後、更に３０分間１００℃に保持した後、２，２’−アゾビスイソブチロニトリル０．５部とエチレングリコールモノブチルエーテル１０部との混合物である追加触媒溶液を１時間要して滴下した。さらに１００℃で１時間撹拌を続けた後、冷却し、イソブチルアルコール１５部を加え、７５℃になったところでＮ，Ｎ−ジメチルアミノエタノール４部を加え、３０分間撹拌して固形分５０％の水溶性の水酸基及びカルボキシル基含有アクリル樹脂溶液を得た。このアクリル樹脂の水酸基価は８６ｍｇＫＯＨ／ｇ、酸価は５４．５ｍｇＫＯＨ／ｇ、数平均分子量は２０，０００であった。
【０１６２】
製造例７  有機溶剤型塗料用ポリエステル樹脂溶液の製造
無水フタル酸２４０部、トリメチロールプロパン２３０部及びヤシ油脂肪酸１７５部を、常法により、エステル化反応させて、ポリエステルポリオール樹脂溶液を得た。この樹脂の水酸基価は８０ｍｇＫＯＨ／ｇ、酸価は１５ｍｇＫＯＨ／ｇ、数平均分子量は８，０００であった。
【０１６３】
実施例１  白色導電性プライマー塗料の製造
製造例６で得られたアクリル樹脂溶液１５部（固形分）に対し、導電性フィラーＮｏ．１を８０部加え、分散適正粘度になるまで脱イオン水を加えた後、ペイントコンディショナーで３０分間攪拌して、分散ペーストとした。
【０１６４】
この分散ペーストに対し、塩素化ポリオレフィンエマルションＮｏ．１を４０部（固形分）、ウレタンエマルション（商品名「サンプレンＵＸ−５１００Ａ」、三洋化成工業（株）製）３０部（固形分）、酸化アンチモン・酸化錫で表面被覆した鱗片状のマイカ（商品名「ミナテック４０ＣＭ」、メルク（株）製）５０部を加え、ディスパーで十分に撹拌した。塗装直前に、親水性ヘキサメチレンジイソシアヌレート（商品名「バイヒジュール３１００」、住化バイエルウレタン（株）製）１５部（固形分）を加えて、ディスパーで十分に攪拌し、粘度を１５秒／フォードカップ＃４／２０℃に調整し、水性の白色導電性プライマー塗料Ｎｏ．１を得た。
【０１６５】
実施例２〜４  白色導電性プライマー塗料の製造
実施例１と同様の操作にて、表１の配合内容に従って、水性の白色導電性プライマー塗料Ｎｏ．２〜Ｎｏ．４を得た。
【０１６６】
実施例５  白色導電性プライマー塗料の製造
製造例７で得られたポリエステル樹脂３５部（固形分）に対し、導電性フィラーＮｏ．１を８０部加え、分散適正粘度になるまでトルエンを加えた後、ペイントコンディショナーで３０分間攪拌して、分散ペーストとした。
【０１６７】
この分散ペーストに対し、有機溶剤型塗料用の塩素化ポリオレフィン（注１）を５０部（固形分）、酸化アンチモン・酸化錫で表面被覆した鱗片状のマイカ（商品名「ミナテック４０ＣＭ」、メルク（株）製）を５０部加えて、ディスパーで十分に撹拌した。更に、塗装直前に、ヘキサメチレンジイソシアヌレート（商品名「スミジュールＮ３３００」、住化バイエルウレタン（株）製）１５部（固形分）を加えて、ディスパーで十分に攪拌し、粘度を１５秒／フォードカップ＃４／２０℃に調整し、有機溶剤型の白色導電性プライマー塗料Ｎｏ．５を得た。
【０１６８】
上記（注１）は下記のものを示す。
【０１６９】
（注１）有機溶剤型塗料用の塩素化ポリオレフィン：マレイン酸変性塩素化ポリプロピレンのトルエン溶液、塩素含有率２０％、酸価３５ｍｇＫＯＨ／ｇ、重量平均分子量６０，０００。
【０１７０】
実施例１〜５の白色導電性プライマー塗料の組成を、表１に示す。
【０１７１】
【表１】
2005171024.tif 000002
表１における配合割合は、全て固形分の重量部を示す。
【０１７２】
表１において、（注２）〜（注８）は下記のものを示す。
【０１７３】
（注２）ミナテック４０ＣＭ：メルク（株）製、商品名、アンチモンドープ酸化錫で表面被覆された鱗片状雲母。
【０１７４】
（注３）ＭＥＣ５００：テイカ（株）製、商品名、アンチモンドープ酸化錫で表面被覆された鱗片状雲母。
【０１７５】
（注４）ＪＲ−９０３：商品名、テイカ（株）製、ルチル型二酸化チタン、平均粒子径０．４μｍ。
【０１７６】
（注５）塩素化ポリオレフィン：有機溶剤型塗料用のマレイン酸変性塩素化ポリプロピレンのトルエン溶液、塩素含有率２０％、酸価３５ｍｇＫＯＨ／ｇ、重量平均分子量６０，０００。
【０１７７】
（注６）サンプレンＵＸ−５１００Ａ：商品名、三洋化成工業（株）製、ウレタンエマルション。
【０１７８】
（注７）バイヒジュール３１００：商品名、住化バイエルウレタン（株）製、親水性ヘキサメチレンジイソシアヌレート。
【０１７９】
（注８）スミジュールＮ３３００：商品名、住化バイエルウレタン（株）製、ヘキサメチレンジイソシアヌレート。
【０１８０】
比較例１  白色導電性プライマー塗料の製造
製造例６で得られたアクリル樹脂溶液１５部（固形分）に対し、導電性フィラーＮｏ．１を６５部及び導電性カーボン（商品名「ケッチェンブラックＥＣ６００Ｊ」、ライオン（株）製）を２．５部加え、分散適正粘度になるまで脱イオン水を加えた後、ペイントコンディショナーで３０分間攪拌して、分散ペーストとした。
【０１８１】
この分散ペーストに対し、塩素化ポリオレフィンエマルションＮｏ．２を４０部（固形分）、ウレタンエマルション（商品名「サンプレンＵＸ−５１００Ａ」、三洋化成工業（株）製）を３０部（固形分）加え、ディスパーで十分に撹拌した。塗装直前に、親水性ヘキサメチレンジイソシアヌレート（商品名「バイヒジュール３１００」、住化バイエルウレタン（株）製）１５部（固形分）を加えて、ディスパーで十分に攪拌し、粘度を１５秒／フォードカップ＃４／２０℃に調整し、比較用の水性白色導電性プライマー塗料Ｎｏ．６を得た。
【０１８２】
比較例２及び３  白色導電性プライマー塗料の製造
実施例１と同様の操作にて、表２の配合内容に従って、比較用の水性白色導電性プライマー塗料Ｎｏ．７及びＮｏ．８を得た。
【０１８３】
比較例４  白色導電性プライマー塗料の製造
製造例７で得られたポリエステル樹脂３５部（固形分）に対し、導電性フィラーＮｏ．１を１３０部加え、分散適正粘度になるまでトルエンを加えた後、ペイントコンディショナーで３０分間攪拌して、分散ペーストとした。
【０１８４】
この分散ペーストに対し、有機溶剤型塗料用の塩素化ポリオレフィン（注１）を５０部（固形分）加えて、ディスパーで十分に撹拌した。更に、塗装直前に、ヘキサメチレンジイソシアヌレート（商品名「スミジュールＮ３３００」、住化バイエルウレタン（株）製）１５部（固形分）を加えて、ディスパーで十分に攪拌し、粘度を１５秒／フォードカップ＃４／２０℃に調整し、有機溶剤型の比較用白色導電性プライマー塗料Ｎｏ．９を得た。
【０１８５】
比較例１〜４の白色導電性プライマー塗料の組成を、表２に示す。
【０１８６】
【表２】
2005171024.tif 000003
表２における配合割合は、全て固形分の重量部を示す。
【０１８７】
表２において、（注９）〜（注１１）は下記のものを示す。
【０１８８】
（注９）「ケッチェンブラックＥＣ６００Ｊ」：商品名 、ライオン（株）製、導電性カーボン。
【０１８９】
（注１０）「デントールＷＫ５００」：商品名、大塚化学（株）製、酸化錫／アンチモンで表面被覆された針状酸化チタン。
【０１９０】
（注１１）金属酸化物被覆被覆鱗片状雲母：「イリオジン１０３Ｒ」（商品名、メルク社製、鱗片状マイカの表面を下層としてＳｎＯ2で被覆し、更にその被覆面を上層としてＴｉＯ2で被覆してなる非導電性フィラー、平均粒度２２μｍ。
【０１９１】
塗装試験
実施例１〜５で得た本発明の白色導電性プライマー塗料Ｎｏ．１〜Ｎｏ．５、及び比較例１〜４で得た比較用白色導電性プライマー塗料Ｎｏ．６〜Ｎｏ．９について、下記塗装工程１、２及び３に従って、複層塗膜を形成し、その塗膜性能を調べた。
【０１９２】
塗装工程１：白色導電性プライマー塗膜の塗装
プラスチック基材として、黒色のポリプロピレンをバンパー形状に成型加工したのち、脱脂処理したものを用い、これに白色プライマー塗料Ｎｏ．１〜１１を、乾燥膜厚で２０μｍになるようにエアスプレー塗装した。この塗装塗膜を、室温で１分間放置してセッティングしてから、８０℃、３分間の予備加熱した後、１２０℃で２０分間加熱硬化した。この塗膜について、後記のＬ*値及び表面電気抵抗値Ａの評価確認を行った。
【０１９３】
塗装工程２：白色導電性プライマー塗膜上に水性ベース塗料及び有機溶剤型クリヤ塗料を塗り重ねた複層塗膜形成塗装
塗装工程１で得られた硬化塗膜上に、水性熱硬化性透明着色塗料（商品名「ＷＢＣ−７１０マイカベース」、関西ペイント（株）製）を硬化膜厚が１５〜２０μｍになるように静電塗装し、８０℃、３分間予備加熱した後、後記表面電気抵抗値Ｂの確認後、その未硬化透明着色塗膜上に、有機溶剤型のアクリル樹脂・ウレタン樹脂系熱硬化性クリヤ塗料（商品名「ソフレックス＃５２０クリヤ」、関西ペイント（株）製）を硬化膜厚が２５μｍになるように静電塗装し、室温で５分間放置してから、１２０℃で３０分間加熱して、着色塗膜及びクリヤ塗膜を同時に硬化して、複層塗膜を形成した。
【０１９４】
塗装工程３：白色導電性プライマー塗膜上に有機溶剤型ベース塗料及び有機溶剤型クリヤ塗料を塗り重ねた複層塗膜形成塗装
塗装工程１で得られた硬化塗膜上に、有機溶剤型熱硬化性透明着色塗料（商品名「ソフレックス＃４２０マイカベース」、関西ペイント（株）製）を硬化膜厚が１５〜２０μｍになるように静電塗装し、８０℃、３分間予備加熱した後、後記表面電気抵抗値Ｃの確認後、その未硬化透明着色塗膜上に、有機溶剤型のアクリル樹脂・ウレタン樹脂系熱硬化性クリヤ塗料（商品名「ソフレックス＃５２０クリヤ」、関西ペイント（株）製）を硬化膜厚が２５μｍになるように静電塗装し、室温で５分間放置してから、１２０℃で３０分間加熱して、着色塗膜及びクリヤ塗膜を同時に硬化して、複層塗膜を形成した。
【０１９５】
上記Ｌ*値、表面電気抵抗値Ａ、表面電気抵抗値Ｂ及び表面電気抵抗値Ｃは、下記試験方法により、調べた。
【０１９６】
Ｌ*値：白色導電性プライマー塗料の塗膜を、１２０℃で２０分間加熱硬化したのち、スガ試験機社製「カラーコンピュータＳＭ−７」を用いてＪＩＳ  Ｚ  ８７２９に規定されるＬ*ａ*ｂ*表色系に基づくＬ*値を測定した。
【０１９７】
表面電気抵抗値Ａ：白色導電性プライマー塗料を塗装し、加熱硬化後の塗膜の表面電気抵抗値を、電気抵抗測定機（ＴＲＥＫ社製、商品名「ＭＯＤＥＬ１５０」）で測定した。測定値が１０9Ω／□未満であれば、上塗り塗料の静電塗装が可能である。
【０１９８】
表面電気抵抗値Ｂ：白色導電性プライマー塗料を塗装し、８０℃で３分間予備加熱後、透明着色塗料「ＷＢＣ−７１０マイカベース」を塗装し、８０℃で３分間予備加熱後の該プライマー塗膜の表面電気抵抗値を、電気抵抗測定機（ＴＲＥＫ社製、商品名「ＭＯＤＥＬ１５０」）で測定した。透明着色塗料の溶剤により、水性白色プライマー塗膜が膨潤して表面電気抵抗値が上昇し、クリヤ塗料が静電塗装不可能な状態になる場合があるが、該電気抵抗値が１０9Ω／□未満であれば、クリヤ塗料の静電塗装が可能である。
【０１９９】
表面電気抵抗値Ｃ：白色導電性プライマー塗料を塗装し、８０℃で３分間予備加熱後、透明着色塗料「ソフレックス＃４２０マイカベース」を塗装し、１分後の該プライマー塗膜の表面電気抵抗値を、電気抵抗測定機（ＴＲＥＫ社製、商品名「ＭＯＤＥＬ１５０」）で測定した。透明着色塗料の溶剤により、水性白色プライマー塗膜が膨潤して表面電気抵抗値が上昇し、クリヤ塗料が静電塗装不可能な状態になる場合があるが、該電気抵抗値が１０9Ω／□未満であれば、クリヤ塗料の静電塗装が可能である。
【０２００】
実施例１〜５の本発明白色導電性プライマー塗膜の試験結果を表３に、比較例１〜４の比較用白色導電性プライマー塗膜の試験結果を表４に、それぞれ示す。
【０２０１】
【表３】
2005171024.tif 000004
表３において、実施例５の白色導電性プライマー塗料Ｎｏ．５の表面電気抵抗値Ｃは、プライマー塗料塗装後、予備加熱に代えて１分間セッティングし、その後「ソフレックス＃４２０マイカベース」を塗装し、１分後の該プライマー塗膜の表面電気抵抗値を示す。
【０２０２】
【表４】
2005171024.tif 000005
表４において、比較例６の白色導電性プライマー塗料Ｎｏ．１１の表面電気抵抗値Ｃは、プライマー塗料塗装後、予備加熱に代えて１分間セッティングし、その後「ソフレックス＃４２０マイカベース」を塗装し、１分後の該プライマー塗膜の表面電気抵抗値を示す。
【０２０３】
上記塗装試験の塗装工程２において、比較用白色導電性プライマー塗料Ｎｏ．８及びＮｏ．９については、該プライマー塗膜の表面電気抵抗値が、１０9Ω／□以上と高いため、着色塗料及びクリヤ塗料を静電塗装することができなかった。
【０２０４】
また、上記塗装試験の塗装工程３において、比較用白色導電性プライマー塗料Ｎｏ．８及びＮｏ．９については、該プライマー塗膜の表面電気抵抗値が、１０9Ω／□以上と高いため、着色塗料及びクリヤ塗料を静電塗装することができなかった。
【０２０５】
実施例１〜５及び比較例１、２の各白色導電性プライマー塗料を用いて、上記塗装工程１及び２に従って得られた各複層塗膜について、塗膜外観、ＪＩＳ  Ｚ  ８７２１に規定されるマンセル表色系に基づくＮ値、付着性及び耐水性の塗膜性能及びリサイクル性の試験を、下記試験方法により調べた。
【０２０６】
塗膜外観：基材の垂直部において、塗膜のタレ、戻り、フクレなどの異常発生の有無を目視にて、下記基準により評価した。
【０２０７】
○は上記異常が全く認められないことを、△はタレ、戻り及びフクレの少なくとも一つの異常が認められたことを、×はタレ、戻り、フクレなどの異常発生が著しいことを、それぞれ示す。
【０２０８】
ＪＩＳ  Ｚ  ８７２１に規定されるマンセル表色系に基づくＮ値：白色プライマー塗膜、透明着色塗膜、クリヤ塗膜の３層からなる複層塗膜において、マンセルチャートのＮ値を求めた。０が黒であり、１０が純白である。
【０２０９】
付着性：白色導電性プライマー塗膜、透明着色塗膜、クリヤ塗膜の３層からなる複層塗膜において、素地に達するようにカッターで切り込みを入れて２ｍｍ幅のゴバン目を１００個作り、その表面に粘着テープを粘着し、２０℃において急激に剥離した後のゴバン目塗膜１００個中の残存数を調べ、下記基準により、評価した。
【０２１０】
○はゴバン目が全て残存し付着性良好を、△はゴバン目の残存数が９０〜９９個であり付着性やや不良を、×はゴバン目の残存数が９０個未満であり付着性不良を、それぞれ示す。
【０２１１】
耐水性：白色導電性プライマー塗膜、透明着色塗膜、クリヤ塗膜の３層からなる複層塗膜において、４０℃温水に２４０時間浸漬後、素地に達するようにカッターで切り込みを入れて２ｍｍ幅のゴバン目を１００個作り、その表面に粘着テープを粘着し、２０℃において急激に剥離した後のゴバン目塗膜１００個中の残存数を調べ、下記基準により、評価した。
【０２１２】
○はゴバン目が全て残存し耐水性良好を、△はゴバン目の残存数が９０〜９９個であり耐水性やや不良を、×はゴバン目の残存数が９０個未満であり耐水性不良を、それぞれ示す。
【０２１３】
リサイクル性：白色導電性プライマー塗料、着色ベース塗料、クリヤ塗料の３層からなる複層塗膜を有する前記基板を粉砕機によって約１ｍｍ以下の粉状に粉砕した後、その粉砕物を光学顕微鏡で観察した。粉砕物中に含まれる針状フィラーの内、アスペクト比が３以上のものはウィスカーと定義されており、リサイクルの際に、人体に与える影響が大きいとされている。リサイクル性の評価基準は、下記の通りである。
【０２１４】
○：粉砕物中に含まれるフィラーが鱗片形状又は球状であり、塗装されたプラスチック基板のリサイクル性に優れる、
×：粉砕物中に含まれる針状フィラー中にアスペクト比３以上のウィスカーが含まれており、塗装されたプラスチック基板のリサイクル性に劣る。
【０２１５】
複層塗膜の性能試験の結果を、表５に示す。
【０２１６】
【表５】
2005171024.tif 000006
実施例１〜５及び比較例１、２の各白色導電性プライマー塗料を用いて、上記塗装工程１及び３に従って得られた各複層塗膜について、塗膜外観、ＪＩＳ  Ｚ  ８７２１に規定されるマンセル表色系に基づくＮ値、付着性及び耐水性の塗膜性能及びリサイクル性の試験を、前記試験方法により調べた。
【０２１７】
複層塗膜の性能試験の結果を、表６に示す。
【０２１８】
【表６】
2005171024.tif 000007